(57)【要約】      （修正有）【課題】発光管の内部に、陰極と陽極とが対向配置された放電ランプにおいて、陰極にトリウム以外のエミッタを添加しても、当該エミッタの早期の枯渇を防止して、電子放射機能を長時間維持し、ランプのフリッカー寿命の長期化を図るようにするとともに、当初の点灯時の点灯始動性に優れた構造を提供する。【解決手段】陰極３が、本体部３１とその先端側に接合された先端部３２とからなり、前記本体部は、トリウムを含まない高融点金属材料から構成され、前記先端部は、エミッタ（トリウムを除く）が含有された高融点金属材料から構成されるとともに、前記本体部および／または先端部の内部に形成された密閉空間３３内に、前記先端部に含有されたエミッタ濃度よりも高濃度のエミッタ（トリウムを除く）が含有された焼結体３４が埋設されているとともに、前記焼結体が、希土類複合酸化物を含んで構成されていることを特徴とする。【選択図】図２
2015153650.tif 000002
【特許請求の範囲】
【請求項１】
発光管の内部に陰極と陽極とが対向配置された放電ランプにおいて、
前記陰極は、本体部とその先端側に接合された先端部とからなり、
前記本体部は、トリウムを含まない高融点金属材料から構成され、
前記先端部は、エミッタ（トリウムを除く）が含有された高融点金属から構成されるとともに、
前記本体部および／または先端部の内部に形成された密閉空間内に、前記先端部に含有されたエミッタ濃度よりも高濃度のエミッタが含有された焼結体が埋設され、
前記焼結体は、希土類複合酸化物を含んで構成されていることを特徴とする放電ランプ。
【請求項２】
前記希土類複合酸化物は、元素周期律表上の第４Ａ族、第５Ａ族、及び第６Ａ族から選択された元素と、酸素と、からなる酸化物、を含有していることを特徴とする請求項１に記載の放電ランプ。
【請求項３】
前記希土類複合酸化物は、酸化ランタン（Ｌａ２Ｏ３）、酸化セリウム（ＣｅＯ２）、酸化ガドリニウム（Ｇｄ２Ｏ３）、酸化サマリウム（Ｓｍ２Ｏ３）、酸化プラセオジム（Ｐｒ６Ｏ１１）、酸化ネオジム（Ｎｄ２Ｏ３）、酸化イットリウム（Ｙ２Ｏ３）のいずれかと高融点金属との化合物からなる
ことを特徴とする請求項１または２に記載の放電ランプ。
【発明の詳細な説明】
【技術分野】
【０００１】
この発明は、陰極に電子放射を良好にするためのエミッタを含有してなる放電ランプに関するものであり、特に、トリウム以外のエミッタを含有してなる放電ランプに係わるものである。
【背景技術】
【０００２】
一般に、高入力で高輝度な放電ランプなどにおいては、その陰極には、電子放射を容易にするためにエミッタが添加されている。例えば、特開２０１２−１５００８号公報（特許文献１）には、エミッタとして酸化トリウムを含有する放電ランプ用の陰極が開示されている。
しかしながら、トリウムは放射性物質として法的規制の対象であり、その管理や取り扱いに慎重な配慮が必要であって、そのためにトリウムに代わる代替物質が要望されている。
【０００３】
上記トリウムの代替物質として希土類元素およびその化合物をエミッタとして用いる電極が提案されている。希土類元素は、仕事関数（一般的に、物質表面から外方へ電子が飛び出す際に必要なエネルギー量を指す）が低く電子放射に優れた物質であり、トリウムの代替物質として期待されている。
特表２００５−５１９４３５号号公報（特許文献２）には、陰極の材料であるタングステンにエミッタとして付加的に酸化ランタン（Ｌａ２Ｏ３）、酸化ハフニウム（ＨｆＯ２）、酸化ジルコニウム（ＺｒＯ２）などを含有させた放電ランプが開示されている。
【０００４】
しかしながら、酸化ランタン（Ｌａ２Ｏ３）のような希土類酸化物は、酸化トリウム（ＴｈＯ２）より蒸気圧が高いために比較的蒸発しやすい。そのため、陰極に含有させるエミッタとして酸化トリウムに代えて希土類酸化物を用いた場合、当該希土類酸化物が過度に蒸発してしまい、早期に枯渇してしまうという事態が発生する。このエミッタの枯渇により、陰極における電子放射機能が失われてしまい、フリッカーが生じてしまってランプ寿命が短くなるという問題がある。
また、電子放射特性に寄与するエミッタは陰極の先端に存在するものだけであり、陰極後端から先端に向けての運搬が迅速に行われず、先端でのエミッタの蒸発に追いつかないことも一因といえる。
このためトリウム以外のエミッタ物質を使った放電ランプにおいては、点灯が早期に不安定になるなどの問題がいまだ残るというのが実情である。特に、１ｋＷ以上の高入力の放電ランプにあっては、希土類元素やバリウム系物質の蒸気は、放電ランプを不安定な点灯に導くことが顕著である。
【０００５】
また、陰極の内部に酸化物の状態で含有されているエミッタは、放電ランプの点灯中に温度が上昇することにより金属の状態に還元されてエミッタとして供給される。酸化物を還元するにはある程度の温度上昇が必要であるが、そうすると点灯初期のエミッタ供給には時間がかかり、エミッタの枯渇の原因となる。
【先行技術文献】
【特許文献】
【０００６】
【特許文献１】特開２０１２−１５００８号公報
【特許文献２】特表２００５−５１９４３５号公報
【発明の概要】
【発明が解決しようとする課題】
【０００７】
この発明は、上記従来技術の問題点に鑑みて、発光管の内部に、陰極と陽極とが対向配置された放電ランプにおいて、陰極にトリウム以外のエミッタを添加しても、当該エミッタの早期の枯渇を防止して、電子放射機能を長時間維持し、ランプのフリッカー寿命の長期化を図るようにするとともに、当初の点灯時の点灯始動性に優れた構造を提供しようとするものである。
【課題を解決するための手段】
【０００８】
上記課題を解決するために、この発明では、前記陰極が、本体部とその先端側に接合された先端部とからなり、前記本体部は、トリウムを含まない高融点金属材料から構成され、前記先端部は、エミッタ（トリウムを除く）が含有された高融点金属材料から構成されるとともに、前記本体部および／または先端部の内部に形成された密閉空間内に、前記先端部に含有されたエミッタ濃度よりも高濃度のエミッタ（トリウムを除く）が含有された焼結体が埋設されているとともに、前記焼結体が、希土類複合酸化物を含んで構成されていることを特徴とする。
また、前記希土類複合酸化物は、元素周期律表上の第４Ａ族、第５Ａ族、及び第６Ａ族から選択された元素と、酸素と、からなる酸化物、を含有していることを特徴とする。
また、前記希土類複合酸化物は、酸化ランタン（Ｌａ２Ｏ３）、酸化セリウム（ＣｅＯ２）、酸化ガドリニウム（Ｇｄ２Ｏ３）、酸化サマリウム（Ｓｍ２Ｏ３）、酸化プラセオジム（Ｐｒ６Ｏ１１）、酸化ネオジム（Ｎｄ２Ｏ３）、酸化イットリウム（Ｙ２Ｏ３）のいずれかと高融点金属との化合物からなることを特徴とする。
【発明の効果】
【０００９】
本発明によれば、本体部と先端部とからなる陰極における、本体部および／または先端部の内部に形成された密閉空間内に、前記先端部に含有されたエミッタ濃度よりも高濃度のエミッタ（トリウムを除く）が含有された焼結体が埋設されていることにより、エミッタ焼結体が直接先端面に露出することがなく、過度に蒸発することがないので、エミッタの早期の枯渇を防止できて安定的な点灯性がもたらされ、しかも、焼結体が、その内部に希土類複合酸化物を含んでいることにより、通常の酸化物の状態よりも低い温度でエミッタ（金属）の状態に還元される。これにより、電極の温度がより低い状態から、すなわちランプの点灯始動時から、焼結体からのエミッタの供給が円滑に行われ、点灯初期からエミッタ枯渇が生じることなく、安定したランプ点灯状態を得ることができる。
【００１０】
また、前記希土類複合酸化物が、元素周期律表上の第４Ａ族、第５Ａ族、及び第６Ａ族から選択された元素と、酸素と、からなる酸化物、を含有していることにより、酸化物状態の融点に比べて、複合酸化物状態での融点が低くなるので、本願発明の効果を確実に発揮することができる。
更に、前記希土類複合酸化物が、酸化ランタン（Ｌａ２Ｏ３）、酸化セリウム（ＣｅＯ２）、酸化ガドリニウム（Ｇｄ２Ｏ３）、酸化サマリウム（Ｓｍ２Ｏ３）、酸化プラセオジム（Ｐｒ６Ｏ１１）、酸化ネオジム（Ｎｄ２Ｏ３）、酸化イットリウム（Ｙ２Ｏ３）のいずれかと高融点金属との化合物からなることで、酸化物の状態と比較して顕著な融点の低下が生じるので、より低温状態においての還元作用が期待できる。
【図面の簡単な説明】
【００１１】
【図１】本発明に係る陰極構造を有する放電ランプの全体図。
【図２】本発明のいくつかの実施例を表す陰極構造図。
【図３】本発明の陰極の製造工程図。
【図４】本発明における希土類複合酸化物の融点の一例を示す表。
【発明を実施するための形態】
【００１２】
図１は、この発明の陰極構造を有する放電ランプの全体構造を示し、放電ランプ１は発光管２の内部に陰極３と陽極４とが対向配置されている。
図２に示されるように、陰極３は、本体部３１と、その先端に接合された先端部３２とからなる。
前記本体部３１は、トリウムを含まない、タングステンやモリブデンなどの高融点金属材料からなる。
そして、前記先端部３２は、前記本体部３１の先端側、即ち、陽極４と対向する面に固相接合、溶接などの適宜な接合手段により接合されている。当該先端部３２には、トリウム以外のエミッタが適宜含有量で含有されている（以下、先端部に含まれるエミッタを第１エミッタともいう）。
このトリウム以外の第１エミッタとしては、例えば、酸化ランタン（Ｌａ２Ｏ３）、酸化セリウム（ＣｅＯ２）、酸化ガドリニウム（Ｇｄ２Ｏ３）、酸化サマリウム（Ｓｍ２Ｏ３）、酸化プラセオジム（Ｐｒ６Ｏ１１）、酸化ネオジム（Ｎｄ２Ｏ３）、酸化イットリウム（Ｙ２Ｏ３）などが単体、もしくはその組み合わせで用いられる。
【００１３】
ここで、第１エミッタの含有量は、例えば、０．１重量％〜５．０重量％、さらに望ましくは０．５〜２．５重量％と低めに設定される。この第１エミッタは、ランプの当初の点灯時における始動性を確保するためのものであって、濃度が低めに設定されるのは、放電アークに曝されてエミッタが過度に蒸発することを防止するためである。
つまり、第１エミッタの含有量が、０．１重量％未満の場合、点灯初期において電子放出に必要となるエミッタ濃度を確保できず、ランプ電圧の上昇や変動の増大が、発生する。また、含有量が、５．０重量％を超えてしまうと、タングステン材料等の製造の際に、焼結体が脆くなってしまい、焼結工程やスウェージ工程での割れに起因する破損が発生しやすくなるだけでなく、仮に、製造できた場合でも、先端部に使用した場合に、エミッタの蒸発が顕著になり、バルブの黒化（白濁）を促進してしまうため好ましくない。
さらに、先端部３２にはタングステン粒の再結晶化による粒成長を抑制するための粒安定剤が添加されていてもよい。この粒安定剤は、具体的には例えば酸化ジルコニウム（ＺｒＯ２）または酸化ハフニウム（ＨｆＯ２）である。
【００１４】
図２に示されるように、陰極３の内部には、密閉空間３３が形成されていて、該密閉空間３３内には、トリウム以外のエミッタとして、希土類複合酸化物が含有された焼結体３４が埋設されている（以下、焼結体に含まれるエミッタを第２エミッタともいう）。
この焼結体３４に含有される第２エミッタ（希土類複合酸化物）の濃度は、前記先端部３２に含有される第1エミッタの濃度よりも高濃度に設定されていて、例えば、１０重量％〜８０重量％である。
この希土類複合酸化物の濃度が、１０重量％未満であると、陰極３内部に格納できる焼結体３４のサイズの関係から、陰極先端部３２に供給するエミッタ量を確保することが難しくなってしまう。また、８０重量％を超えてしまうと、焼結体３４のタングステン等の構成材料の割合が減少してしまい、酸化物の還元による生成物が減少してしまうため、いずれの場合も、陰極の寿命を短くしてしまうことになる。
【００１５】
図２（Ａ）は、密閉空間３３が本体部３１側に形成されていて、焼結体３４は実質的には、該本体部３１内に埋設されている。
図２（Ｂ）は、密閉空間３３が、本体部３１と先端部３２とに跨って形成されていて、焼結体３４はこの本体部３１と先端部３２とに跨るように埋設されている。
図２（Ｃ）は、密閉空間３３が先端部３２側に形成されていて、焼結体３４は、実質的には、該先端部３２内に埋設されている。
当然ながら、これらの形態のいずれかによって、先端部３２の寸法、特に、厚さ寸法が異なってくるが、いずれの形態の場合も、焼結体３４の前端は、該陰極先端から１．５ｍｍ乃至３．５ｍｍの位置に配置される。また、これらの形態のいずれを選択するかは、製造面での容易性と、先端部３２の厚さに依存するコスト、あるいは全体の製造コストなどの兼ね合いで適宜に選択される。
【００１６】
ここで、希土類複合酸化物の原材料となる希土類酸化物は、以下の通りである。
酸化ランタン（Ｌａ２Ｏ３）、酸化セリウム（ＣｅＯ２）、酸化ガドリニウム（Ｇｄ２Ｏ３）、酸化サマリウム（Ｓｍ２Ｏ３）、酸化プラセオジウム（Ｐｒ６Ｏ１１）、酸化ネオジウム（Ｎｄ２Ｏ３）
そして、希土類複合酸化物の例は、以下の通りである。
Ｒ：希土類（上記のものと、重希土類）
Ｒ−Ｗ−Ｏ
Ｒ−Ｚｒ−Ｏ
Ｒ−Ｔａ−Ｏ
Ｒ−Ｎｂ−Ｏ
Ｒ−Ｍｏ−Ｏ
Ｒ−Ｈｆ−Ｏ
Ｒ−Ｔｉ−Ｏ
等である。
これらのうち、好ましい例としては、高温で比較的安定であり、材料も安価であるＲ−Ｗ−Ｏ、Ｒ−Ｚｒ−Ｏが挙げられる。
【００１７】
前述の希土類複合酸化物は、希土類酸化物と比較するとその融点が低い傾向にある。その一例を示すと、図４に示す表１のようである。
希土類複合酸化物の場合、希土類酸化物と希土類以外（４Ａ属、５Ａ属、６Ａ属）の酸化物を固相反応させてできた酸化物である。このような２種の酸化物の状態図を見た場合、一般的に、いずれかの酸化物が１００％の場合の融点より、両方の酸化物から反応してできた酸化物の融点が、下がる傾向にある。特に、希土類酸化物の融点は、２０００℃を超える高融点物質であるため、これに固相反応を生じさせてできた希土類複合酸化物は、融点が、低下する傾向にある。
実際に、それぞれの２種類の酸化物の状態図を調べところ、ほとんどの場合、上記の一般的な傾向が成り立っている。
【００１８】
生成した希土類複合酸化物は、希土類の融点より下げる必要があるが、Ｒｎ−Ｂ−Ｏの系のように、融点があまり下がりすぎると、Ｗとの反応が進みすぎるなどの不具合を発生する要因となる。このため、調査した範囲で、希土類複合酸化物の希土類酸化物の相手となる酸化物は、希土類酸化物より低い融点ではあるが、１０００℃〜２０００℃付近の融点を持つものが好ましく、Ｗとの反応や希土類以外の酸化物の拡散が生じにくい物質が好ましい。このことから、物質を選定していくと、Ｗ，Ｚｒ，Ｔａ，Ｈｆ，Ｔｉの酸化物が、好ましいことが分かる。これらは、一般的に、４Ａ，５Ａ，６Ａ族の元素である。
【００１９】
図４の表に例示されるように、いずれの場合も、希土類酸化物の融点に比べて、希土類複合酸化物（Ｗ，Ｚｒ，Ｔａ，Ｈｆ，Ｔｉが酸化物として、相を形成している）の融点が、低くなる傾向にある。これは、各々の状態図を確認すると、基本的に、上記の希土類複合酸化物の場合、組成に関わらず、融点は、希土類酸化物単体より、低くなる傾向が読み取れる。
【００２０】
次いで、希土類複合酸化物を含有した焼結体３４の作製方法を説明する。
希土類酸化物と４Ａ，５Ａ，６Ａ元素のいずれかの酸化物を、作成する希土類複合酸化物の比率に合わせて、秤量する。これらの酸化物を混合し、焼成ルツボに入れて、多くの場合、大気中で、それぞれの融点×（０．５〜０．９）の温度で、焼成を行う。取り出した粉末は、焼結していることがほとんどであるため、粉砕して、粉末にする。
この場合、作成する希土類複合酸化物は、１種類の希土類酸化物と、１種類の４Ａ，５Ａ，６Ａ元素のいずれかの酸化物であるが、融点調整や電子放出特性の調整のため、各々２種類以上を混合することもできる。
例えば、Ｇｄ２Ｏ３とＺｒＯ２を１：２で混合して、１８００℃で、焼成することで、Ｇｄ２Ｚｒ２Ｏ７を生成することができる。
上記で製作した希土類複合酸化物の粉末とタングステン粉末（Ｗ）を、重量比１：１で混合し、バインダ（ステアリン酸）を添加する。これを金型内で加圧・成型したあと、脱脂→本焼成（１８００℃付近）を行い、エミッタとして希土類複合酸化物を含むタングステン焼結体を完成させる。
【００２１】
こうして形成された希土類複合酸化物の融点は、希土類酸化物の融点より低く、例えば、Ｃｅ−Ｗ−Ｏの融点は、最も高い組成で、文献上、２０３０℃であり、最も低いものは、１０２０℃程度である。また、Ｃｅ−Ｚｒ−Ｏの融点は、２３００℃程度である。
いずれの場合も、ＣｅＯ２（希土類酸化物）について報告されている融点の最大値２６００℃に比べて低い。
このため、ランプ動作時は、陰極の密閉空間近傍の温度を、融点付近にすることで、上記のＣｅ−Ｗ−Ｏ、または、Ｃｅ−Ｚｒ−Ｏなどの希土類複合酸化物が、溶融近くの温度にまで上昇すると、密閉空間内で、多孔質タングステン中を拡散しやすくなり、多孔質タングステン中を浸透して、多孔質タングステン中の高温側となる陰極先端側に移動しやすくなると推測できる。
これによって、エミッタの供給を円滑にし、希土類複合酸化物が先端部内表面に接触した部分から、Ｃｅなどの希土類エミッタが、先端部を構成するタングステン中に拡散して、陰極先端に運ばれると推定できる。
他の希土類複合酸化物についても、同様に、融点までは至らない高温に保持することで、陰極先端へのエミッタ供給を円滑に行うことができる。
【００２２】
前記焼結体３４中に含有する希土類複合酸化物は、陰極３内部に埋設されていることにより、放電アークに直接曝されることがなく、必要以上に加熱されることがないので過度に蒸発することがない。また、焼結体３４はランプ点灯に伴い適宜に加熱され、該焼結体３４中の希土類複合酸化物は濃度拡散によって先端部３２側に移動供給されていく。これにより、先端部３２ではエミッタとしての希土類複合酸化物が枯渇することがなく、安定的な点灯性が持続される。
さらに、前記陰極３の先端と前記焼結体３４の前端との距離が１．５ｍｍ乃至５．０ｍｍとなる位置に焼結体３４が埋設されることにより、陰極先端からの希土類複合酸化物の脱離に対して過不足のない希土類複合酸化物の供給が維持される。
また、この焼結体３４は、陰極先端側の端面が先端部３２に当接した状態であることが望ましい。こうすることにより、焼結体３４に含まれる希土類複合酸化物がランプ点灯中に、先端部３２に当接していることにより、希土類複合酸化物が粒界拡散によって先端部３２側に円滑に且つ速やかに移動して確実に供給されるようになる。
【００２３】
本発明の陰極３を構成する先端部３２と焼結体３４の機能と作用について説明する。先端部３２には、電子放出を行う先端面にエミッタを輸送する拡散経路が構成されており、ランプの当初点灯時には、この先端部３２に含有されている第１エミッタが先端面に輸送されて電子放出を行い、確実な初期点灯がなされる。この点灯により先端部３２に当初含まれていた第１エミッタは消費されるが、そのエミッタが枯渇するまでに、陰極３内に埋設された焼結体３４中の第２エミッタ（希土類複合酸化物）が、先端部３２の拡散経路を通って、先端面に供給されていくことにより、先端面でのエミッタの枯渇が生じない。
【００２４】
なお、前述のとおり、本体部３１はトリウムを含まないタングステンなどの高融点金属からなるものであるが、トリウム以外のエミッタを含むことを排除するものではない。その場合、高濃度の焼結体３４が存在するので、エミッタを先端部３２に供給するという点については、本体部３１にトリウム以外のエミッタを含むことに特段の利点は存在しないかもしれないが、本体部３１と先端部３２が同一の材料から構成されることで両者が接合後も同じ熱的物性を有するので点灯時の高温に曝されても一体物の熱的特性と変わらず接合部の不具合の発生が生じにくいなどの別の利点を有する。
【００２５】
本発明の陰極構造について一寸法例を示すと以下の通りである。
陰極の外径：φ１２ｍｍ、軸方向の長さ：２１ｍｍ
先端部の寸法：軸方向長さ２ｍｍ、材料例：酸化ランタン（エミッタ）、酸化ジルコニウム（タングステン粒子粗大化抑制剤）をドープしたタングステン
本体部の寸法：軸方向長さ１９ｍｍ、材料例：純タングステン（不純物濃度が０．１重量％未満であるタングステン）
焼結体の寸法：φ２ｍｍ、軸方向長さ：６ｍｍ、材料例：Ｃｅ−Ｗ−Ｏ（セリウムタングステート）、タングステンを重量比  １：１で混合、成型、焼結したもの。
【００２６】
次いで、一例として、本発明に係る図２（Ａ）の構造を有する陰極の製造工程を、図３を用いて説明する。
先ず図３（Ａ）に示すように、本体部３１を構成する本体部材３１ａの先端側に密閉空間３３を構成する穴３３ａを形成し、該穴３３ａ内に焼結体３４を挿入する。次いで、先端部３２を構成する先端部材３２ａを焼結体３４に当接する。
この時、図３（Ｂ）に示すように、焼結体３４の先端は、本体部３１の表面より０．５ｍｍ程度の若干量だけ突出している。
図３（Ｃ）に示すように、先端部材３２ａを押圧して、焼結体３４を圧縮し、先端部材３２ａと本体部材３１ａとを当接する。この際、焼結体３４は、本体部３１や先端部３２の焼結温度よりも低い温度で焼結してあるので、押圧による縮み代は大きく、本体部材３１ａと先端部材３２ａの当接により、若干量だけ縮み、焼結体３４は先端部材３２ａと当接した状態となる。
この状態で、拡散接合や抵抗溶接等により本体部材３１ａと先端部材３２ａを接合する。
次いで、先端部材３２ａと本体部材３１ａの接合後に、陰極３の先端を切削加工する。
これにより、図３（Ｄ）に示すように、本体部３１の先端に先端部３２が接合され、その内部の密閉空間３３内に焼結体３４が密閉埋設された陰極３の最終形状が得られる。
【００２７】
以上説明したように、本発明においては、トリウム以外の低濃度のエミッタを含む先端部を本体部に接合してなる陰極において、先端部および／または本体部内にエミッタとして高濃度の希土類複合酸化物を含有した焼結体を埋設した陰極構造とすることで、埋設した焼結体からの過度のエミッタ（希土類複合酸化物）の移送蒸発を防止して早期の枯渇を防止するとともに、焼結体の温度を、融点付近にすることで、上記の希土類複合酸化物が、溶融近くの温度にまで上昇して、多孔質タングステン中に拡散しやすくなり、これに浸透して、多孔質タングステン中の高温側となる陰極先端側に移動しやすくなり、エミッタの供給が円滑となるという効果を奏するものである。
【符号の説明】
【００２８】
１      放電ランプ
２      発光管
３      陰極
３１    本体部
３２    先端部
３３    密閉空間
３４    焼結体
４      陽極
【図１】
2015153650.tif 000003
【図２】
2015153650.tif 000004
【図３】
2015153650.tif 000005
【図４】
2015153650.tif 000006
【手続補正書】
【提出日】平成26年10月31日(2014.10.31)
【手続補正１】
【補正対象書類名】特許請求の範囲
【補正対象項目名】請求項１
【補正方法】変更
【補正の内容】
【請求項１】
発光管の内部に陰極と陽極とが対向配置された放電ランプにおいて、
前記陰極は、本体部とその先端面に接合された先端部とからなり、
前記本体部は、トリウムを含まない高融点金属材料から構成され、
前記先端部は、エミッタ（トリウムを除く）が含有された高融点金属から構成されるとともに、
前記本体部および／または先端部の内部に形成された密閉空間内に、前記先端部に含有されたエミッタ濃度よりも高濃度のエミッタが含有された焼結体が埋設され、
前記焼結体は、希土類複合酸化物を含んで構成されていることを特徴とする放電ランプ。